ЛИСТ ИЗ НЕОРИЕНТИРОВАННОЙ ЭЛЕКТРОТЕХНИЧЕСКОЙ СТАЛИ И СПОСОБ ЕГО ПРОИЗВОДСТВА

1. Способ производства листа из неориентированной электротехнической стали, содержащий:
нанесение на поверхность стального листа покровной жидкости, которая содержит неорганический компонент и органическую смолу; и
формирование неорганическо-органической композитной пленки путем обжига покровной жидкости на поверхности стального листа,
при этом покровная жидкость содержит фосфат в качестве неорганического компонента, и
2
при этом покровная жидкость дополнительно содержит неорганический порошок, имеющий удельную площадь поверхности по БЭТ 10 м/г или более и демонстрирующий распределение размеров частиц с интегральным размером 50% частиц 5 мкм или менее и с интегральным размером 90% частиц 15 мкм или менее при измерении лазерным дифракционным анализатором размеров частиц, причем порошок содержится с долей не менее 1 мас.%, но не более 50 мас.% по отношению к содержанию твердого вещества фосфата.
2. Способ производства листа из неориентированной электротехнической стали по п.1, в котором покровная жидкость не содержит соединения на основе хромата.
3. Способ производства листа из неориентированной электротехнической стали по п.1, в котором покровная жидкость содержит в качестве неорганического порошка по меньшей мере один вид, выбранный из группы, состоящей из порошка оксида алюминия, порошка диоксида кремния, порошка оксида магния, порошка диоксида титана и порошка диоксида циркония.
4. Способ производства листа из неориентированной электротехнической стали по п.2, в котором покровная жидкость содержит в качестве неорганического порошка по меньшей мере один вид, выбранный из группы, состоящей из порошка оксида алюминия, порошка диоксида кремния, порошка оксида магния, порошка диоксида титана и порошка диоксида циркония.
5. Способ производства листа из неориентированной электротехнической стали по п.1, в котором покровная жидкость образована смешанным раствором водного раствора дигидрофосфата алюминия и водной дисперсии органической смолы и неорганическим порошком.
6. Способ производства листа из неориентированной электротехнической стали по п.2, в котором покровная жидкость образована смешанным раствором водного раствора дигидрофосфата алюминия и водной дисперсии органической смолы и неорганическим порошком.
7. Способ производства листа из неориентированной электротехнической стали по п.3, в котором покровная жидкость образована смешанным раствором водного раствора дигидрофосфата алюминия и водной дисперсии органической смолы и неорганическим порошком.
8. Способ производства листа из неориентированной электротехнической стали по п.4, в котором покровная жидкость образована смешанным раствором водного раствора дигидрофосфата алюминия и водной дисперсии органической смолы и неорганическим порошком.
9. Способ производства листа из неориентированной электротехнической стали по п.1, в котором температуру при обжиге покровной жидкости на поверхности стального листа устанавливают на 270°С или выше.
10. Способ производства листа из неориентированной электротехнической стали по п.2, в котором температуру при обжиге покровной жидкости на поверхности стального листа устанавливают на 270°С или выше.
11. Способ производства листа из неориентированной электротехнической стали по п.3, в котором температуру при обжиге покровной жидкости на поверхности стального листа устанавливают на 270°С или выше.
12. Способ производства листа из неориентированной электротехнической стали по п.4, в котором температуру при обжиге покровной жидкости на поверхности стального листа устанавливают на 270°С или выше.
13. Способ производства листа из неориентированной электротехнической стали по п.5, в котором температуру при обжиге покровной жидкости на поверхности стального листа устанавливают на 270°С или выше.
14. Способ производства листа из неориентированной электротехнической стали по п.6, в котором температуру при обжиге покровной жидкости на поверхности стального листа устанавливают на 270°С или выше.
15. Способ производства листа из неориентированной электротехнической стали по п.7, в котором температуру при обжиге покровной жидкости на поверхности стального листа устанавливают на 270°С или выше.
16. Способ производства листа из неориентированной электротехнической стали по п.8, в котором температуру при обжиге покровной жидкости на поверхности стального листа устанавливают на 270°С или выше.
17. Лист из неориентированной электротехнической стали, содержащий сформированную на поверхности неорганическо-органическую композитную пленку,
причем упомянутая неорганическо-органическая композитная пленка содержит:
фосфат и
2
неорганический порошок, имеющий удельную площадь поверхности по БЭТ 10 м/г или более и демонстрирующий распределение размеров частиц с интегральным размером 50% частиц 5 мкм или менее и с интегральным размером 90% частиц 15 мкм или менее при измерении лазерным дифракционным анализатором размеров частиц, и
при этом содержание неорганического порошка составляет не менее 1 мас.%, но не более 50 мас.% по отношению к содержанию твердого вещества фосфата.
18. Лист из неориентированной электротехнической стали по п.17, в котором упомянутая неорганическо-органическая композитная пленка не содержит соединения на основе хромата.
19. Лист из неориентированной электротехнической стали по п.17, в котором упомянутая неорганическо-органическая композитная пленка содержит в качестве неорганического порошка по меньшей мере один вид, выбранный из группы, состоящей из порошка оксида алюминия, порошка диоксида кремния, порошка оксида магния, порошка диоксида титана и порошка диоксида циркония.
20. Лист из неориентированной электротехнической стали по п.18, в котором упомянутая неорганическо-органическая композитная пленка содержит в качестве неорганического порошка по меньшей мере один вид, выбранный из группы, состоящей из порошка оксида алюминия, порошка диоксида кремния, порошка оксида магния, порошка диоксида титана и порошка диоксида циркония.
21. Покровная жидкость для листа из неориентированной электротехнической стали, содержащая:
фосфат в качестве неорганического компонента и
2
неорганический порошок, имеющий удельную площадь поверхности по БЭТ 10 м/г или более и демонстрирующий распределение размеров частиц с интегральным размером 50% частиц 5 мкм или менее и с интегральным размером 90% частиц 15 мкм или менее при измерении лазерным дифракционным анализатором размеров частиц, причем порошок содержится с долей не менее 1 мас.%, но не более 50 мас.% по отношению к содержанию твердого вещества упомянутого фосфата.
22. Покровная жидкость для листа из неориентированной электротехнической стали по п.21, в которой не содержится соединение на основе хромата.
23. Покровная жидкость для листа из неориентированной электротехнической стали по п.21, в которой в качестве упомянутого неорганического порошка содержится по меньшей мере один вид, выбранный из группы, состоящей из порошка оксида алюминия, порошка диоксида кремния, порошка оксида магния, порошка диоксида титана и порошка диоксида циркония.
24. Покровная жидкость для листа из неориентированной электротехнической стали по п.22, в которой в качестве упомянутого неорганического порошка содержится по меньшей мере один вид, выбранный из группы, состоящей из порошка оксида алюминия, порошка диоксида кремния, порошка оксида магния, порошка диоксида титана и порошка диоксида циркония.